(57)【要約】  本発明は、高い機械的強度を有するコンデンサを提供する。本発明のコンデンサは、多孔金属基材と、前記多孔金属基材上に形成された誘電体層と、前記誘電体層上に形成された上部電極と、前記多孔金属基材に電気的に接続された第１端子電極と、前記上部電極と電気的に接続された第２端子電極とを有して成り、多孔金属基材は、高空隙率部および低空隙率部を有し、低空隙率部は、多孔金属基材の対向する一対の側面部に存在する。
2015118901.tif 000002
【特許請求の範囲】
【請求項１】
多孔金属基材と、
前記多孔金属基材上に形成された誘電体層と、
前記誘電体層上に形成された上部電極と、
前記多孔金属基材に電気的に接続された第１端子電極と、
前記上部電極と電気的に接続された第２端子電極と
を有して成るコンデンサであって、多孔金属基材は、高空隙率部および低空隙率部を有し、低空隙率部は、多孔金属基材の対向する一対の側面部に存在することを特徴とする、コンデンサ。
【請求項２】
第１端子電極および第２端子電極が、多孔金属基材の低空隙率部が存在する対向する一対の側面に位置し、それぞれ、多孔金属基材の側面から上下面の低空隙率部上まで延在するように形成されていることを特徴とする、請求項１に記載のコンデンサ。
【請求項３】
さらに、別の低空隙率部が、多孔金属基材の対向する一対の側面部に存在する低空隙率部の間に形成されていることを特徴とする、請求項１または２に記載のコンデンサ。
【請求項４】
多孔金属基材の対向する一対の側面部に存在する低空隙率部の間に形成されている別の低空隙率部が、多孔金属基材の対向する一対の側面部に存在する低空隙率部を連結するように形成されていることを特徴とする、請求項３に記載のコンデンサ。
【請求項５】
多孔金属基材の対向する一対の側面部に存在する低空隙率部の間に形成されている別の低空隙率部が、多孔金属基材の対向する一対の側面部に存在する低空隙率部とは離隔し、多孔金属基材の上面から下面に亘って形成されていることを特徴とする、請求項３に記載のコンデンサ。
【請求項６】
さらに、少なくとも１つの低空隙率部が、多孔金属基材の上面部の一部に形成され、上面部に形成された該低空隙率部上に、第１端子電極および／または第２端子電極が形成されていることを特徴とする、請求項１に記載のコンデンサ。
【請求項７】
高空隙率部および低空隙率部を有する多孔金属基材を準備する工程と、
前記多孔金属基材上に誘電体層を形成する工程と、
前記誘電体層上に上部電極を形成する工程と、
前記多孔金属基材に電気的に接続するように第１端子電極を形成する工程と、
前記上部電極と電気的に接続するように第２端子電極を形成する工程と
を含むことを特徴とするコンデンサの製造方法。
【請求項８】
誘電体層を原子層堆積法により形成することを特徴とする、請求項７に記載のコンデンサの製造方法。
【請求項９】
上部電極を原子層堆積法により形成することを特徴とする、請求項７または８に記載のコンデンサの製造方法。
【請求項１０】
多孔金属基材の低空隙率部をプレスにより形成することを含む、請求項７〜９のいずれかに記載のコンデンサの製造方法。
【請求項１１】
多孔金属基材の低空隙率部をレーザーにより形成することを含む、請求項７〜９のいずれかに記載のコンデンサの製造方法。
【発明の詳細な説明】
【技術分野】
【０００１】
本発明は、コンデンサおよびその製造方法に関する。
【背景技術】
【０００２】
従来、固体電解コンデンサとして、ニオブ、タンタル、チタン、アルミニウムなどの弁金属またはその合金を陽極とし、その表面に酸化皮膜を形成して誘電体層とし、誘電体層の上に電解質層を形成したものが知られている。しかしながら、電解質層として二酸化マンガンを用いた場合は、等価直列抵抗（ＥＳＲ）が大きくなり、電解質層として導電性高分子を用いた場合は、漏れ電流が大きくなるという問題があった。【０００３】
特許文献１は、ＥＳＲおよび漏れ電流が小さい固体電解コンデンサとして、弁金属粉末を成型し焼結することで形成した陽極と、その表面上に形成された誘電体層と、誘電体層上に形成された陰極と、これらを覆う外装体樹脂とを備えた固体電解コンデンサを開示している。
【先行技術文献】
【特許文献】
【０００４】
【特許文献１】特開２００９−５４９０６号公報
【発明の概要】
【発明が解決しようとする課題】
【０００５】
特許文献１に記載のような固体電解コンデンサは、陽極が、ニオブ、タンタル、チタン、アルミニウムなどの弁金属粉末の焼結体からなっている。このような焼結体は、空隙率が高い多孔質体であるので、大きな静電容量を取得することができるが、機械的強度が低い。従って、回路基板に実装できるような強度を確保するためには、特許文献１に記載のように外装体樹脂で被覆する必要があった。【０００６】
本発明の目的は、大きな静電容量を取得することができ、漏れ電流が小さく、優れた機械的強度を有するコンデンサを提供することにある。
【課題を解決するための手段】
【０００７】
本発明者らは、上記問題を解消すべく鋭意検討した結果、高空隙率である多孔金属基材の一部に低空隙率部を形成することにより、優れた機械的強度を有するコンデンサを提供することができることを見出した。【０００８】
本発明の第１の要旨によれば、
多孔金属基材と、
前記多孔金属基材上に形成された誘電体層と、
前記誘電体層上に形成された上部電極と、
前記多孔金属基材に電気的に接続された第１端子電極と、
前記上部電極と電気的に接続された第２端子電極と
を有して成るコンデンサであって、多孔金属基材は、高空隙率部および低空隙率部を有し、低空隙率部は、多孔金属基材の対向する一対の側面部に存在することを特徴とするコンデンサが提供される。【０００９】
本発明の第２の要旨によれば、
高空隙率部および低空隙率部を有する多孔金属基材を準備する工程と、
前記多孔金属基材上に誘電体層を形成する工程と、
前記誘電体層上に上部電極を形成する工程と、
前記多孔金属基材に電気的に接続するように第１端子電極を形成する工程と、
前記上部電極と電気的に接続するように第２端子電極を形成する工程と
を含むことを特徴とするコンデンサの製造方法が提供される。
【発明の効果】
【００１０】
本発明によれば、高空隙率部および低空隙率部を有する多孔金属基材を用いることにより、機械的強度が改善されたコンデンサが提供される。
【図面の簡単な説明】
【００１１】
【図１】図１は、本発明の１つの実施形態におけるコンデンサの概略断面図である。
【図２】図２（ａ）は、図１に示す断面図における高空隙率部の拡大図である。図２（ｂ）は、別の態様における高空隙率部の拡大図である。
【図３−１】図３−１（ａ）〜（ｄ）は、図１のコンデンサの製造工程を示す図である。
【図３−２】図３−２（ｅ）〜（ｈ）は、図３−１の続きであり、図１のコンデンサの製造工程を示す図である。
【図３−３】図３−３（ｉ）〜（ｍ）は、図３−２の続きであり、図１のコンデンサの製造工程を示す図である。
【図４】図４は、本発明の好ましい態様におけるコンデンサの第２端子電極部分の概略拡大断面図である。
【図５】図５は、本発明のさらに別の態様におけるコンデンサの概略断面図である。
【図６】図６（ａ）および（ｂ）は、本発明のさらに別の態様におけるコンデンサの概略断面図である。
【図７】図７は、本発明のさらに別の態様におけるコンデンサの概略断面図である。
【図８】図８（ａ）および（ｂ）は、本発明のさらに別の態様におけるコンデンサの概略断面図である。
【図９】図９（ａ）および（ｂ）は、本発明のさらに別の態様におけるコンデンサの概略断面図である。
【図１０】図１０（ａ）〜（ｅ）は、図９（ａ）のコンデンサの製造工程を示す図である。
【発明を実施するための形態】
【００１２】
本発明のコンデンサについて、以下、図面を参照しながら詳細に説明する。但し、本実施形態のコンデンサおよび各構成要素の形状および配置等は、図示する例に限定されない。
【００１３】
本実施形態のコンデンサ１は、略直方体形状を有しており、概略的には、図１および図２（ａ）に示されるように、中央部に高空隙率部２を有し、側面部に低空隙率部４を有して成る多孔金属基材６と、この上に形成された誘電体層８と、誘電体層８上に形成された上部電極１０と、これらの上に、上部電極１０と電気的に接続するように形成された配線電極１２と、さらにこれらの上に形成された保護膜１４とを有して成る。多孔金属基材６の側面には、対向するように第１端子電極１６および第２端子電極１８が設けられており、第１端子電極１６は多孔金属基材６に電気的に接続されており、第２端子電極１８は、配線電極１２を介して上部電極１０に電気的に接続されている。
【００１４】
本明細書において、多孔金属基材の「空隙率」とは、多孔金属基材において空隙が占める割合を言う。当該空隙率は、下記のようにして測定することができる。
【００１５】
まず、多孔金属基材を、収束イオンビーム（ＦＩＢ：Focused Ion Beam）加工で６０ｎｍ以下の厚みの薄片に加工する。この薄片試料の所定の領域（５μｍ×５μｍ）を、透過型電子顕微鏡（ＴＥＭ：Transmission Electron Microscope）を用いて撮影する。得られた画像を画像解析することにより、多孔金属基材の金属が存在する面積を求める。そして、下記等式から空隙率を計算することができる。
空隙率  ＝  （測定面積−基材の金属が存在する面積）／測定面積
【００１６】
本明細書において、多孔金属基材の「高空隙率部」とは、空隙率が２５％以上である領域を意味する。
【００１７】
本明細書において、多孔金属基材の「低空隙率部」とは、高空隙率部と比較して、空隙率が低い部位、具体的には、高空隙率部の７０％以下の空隙率である領域を意味する。
【００１８】
本明細書において、多孔金属基材の「側面」とは、コンデンサの実装面に対して、略垂直な面を意味する。なお、図１〜１０においては、下面がコンデンサの実装面である。
【００１９】
上記多孔金属基材を構成する金属としては、導電性であれば特に限定されないが、例えば、アルミニウム、タンタル、ニッケル、銅、チタン、ニオブおよび鉄等の金属、ならびにステンレス、ジュラルミン等の合金が挙げられる。
【００２０】
好ましい多孔金属基材は、特に限定するものではないが、アルミニウムエッチング箔、タンタル粉焼結体、ニッケル粉焼結体、脱合金化法により合成される多孔金属等が挙げられる。
【００２１】
上記多孔金属基材は、エッチング、焼結、脱合金化法など、当該分野でよく知られた方法により作製することができる。また、多孔金属基材は、市販の多孔金属基材を用いてもよい。
【００２２】
多孔金属基材の厚みは、特に限定されず、目的に応じて適宜選択することができ、例えば１０〜１，０００μｍ、好ましくは３０〜３００μｍであってもよい。なお、多孔金属基材の厚みとは、コンデンサの実装面に対して垂直な方向の長さを意味する。厚みを１，０００μｍ以下とすることにより、小型化の点で有利となる。一方、１０μｍ以上とすることにより、多孔金属機材の強度をより十分に確保することができる。
【００２３】
図１に示されるように、多孔金属基材６は、その対向する一対の側面部に低空隙率部４を有し、その間に高空隙率部２を有する。
【００２４】
多孔金属基材の高空隙率部の空隙率は、表面積を大きくして、コンデンサの容量をより大きくする観点から、３０％以上が好ましく、３５％以上がより好ましい。また、機械的強度を確保する観点から、８０％以下が好ましく、６５％以下がより好ましい。
【００２５】
多孔金属基材の低空隙率部の空隙率は、機械的強度を高める観点から、高空隙率部の空隙率の６０％以下の空隙率であることが好ましく、高空隙率部の空隙率の５０％以下の空隙率であることがより好ましい。例えば、低空隙率部の空隙率は、２０％以下であることが好ましく、１０％以下であることがより好ましい。また、低空隙率部は、空隙率が０％であってもよい。
【００２６】
低空隙率部は、多孔金属基材の側面部に対向して位置する。ここに、多孔金属基材の「側面部」とは、多孔金属基材の側面を含み、この側面からある一定の距離までの領域を意味する。即ち、低空隙率部の一部は、多孔金属基材の側面の少なくとも一部を構成してもよい。例えば、低空隙率部の一部は、多孔金属基材の側面の内、少なくとも３０％以上の領域を構成することが好ましく、６０％以上の領域を構成することがより好ましい。さらに好ましくは、低空隙率部の一部は、多孔金属基材の側面のすべて領域を構成する。換言すれば、多孔金属基材の側面は低空隙率部から成る。
【００２７】
低空隙率部の幅（多孔金属基材の側面と共通の側面から、その面に対向する面までの長さ；図１〜１０では紙面左右方向の長さ）は、３μｍ〜１ｍｍ、好ましくは１０〜５００μｍである。低空隙率部の幅を３μｍ以上、より好ましくは１０μｍ以上とすることにより、コンデンサの機械的強度を高めることができる。また、低空隙率部の幅を１ｍｍ以下とすることにより、同体積の多孔金属部材において、より大きな高空隙率部を確保することが可能になり、高い静電容量を得ることが可能になる。
【００２８】
低空隙率部の形成方法は、所望の空隙率を得ることができれば特に限定されないが、例えば金型等によるプレスにより形成することが好ましい。プレスは、多孔金属基材の上下面から挟むようにプレスしてもよく、一方の面のみからプレスしてもよい。
【００２９】
また、別法として、予め多孔化した多孔金属基材に対して、ＹＶＯ４レーザー、ＣＯ２レーザー、ＹＡＧレーザー、エキシマレーザー、ならびにフェムト秒レーザー、ピコ秒レーザーおよびナノ秒レーザー等の全固体パルスレーザーを照射して孔を潰すことにより、低空隙率部を形成してもよい。より精細に低空隙率部の形状および空隙率を制御できることから、フェムト秒レーザー、ピコ秒レーザーおよびナノ秒レーザー等の全固体パルスレーザーが好ましい。
【００３０】
低空隙率部は、上記のように高空隙率部の細孔を埋めることにより形成してもよいが、多孔化されていない金属基材に細孔を形成する過程において形成することもできる。例えば、多孔金属箔をエッチングにより作製する場合、低空隙率部を形成すべき箇所にマスキングを行ってからエッチングすることにより、マスキング箇所が非エッチング層となり、低空隙率部が形成される。また、下記に説明する図６（ａ）に記載の態様のように、箔の中心部に低空隙率部を形成する場合、箔の中心部まで細孔が形成される前にエッチング処理を停止することにより、中心部が非エッチング層となり、低空隙率部が形成される。
【００３１】
上記プレス、レーザー加工、非エッチング層の形成を組み合わせることにより、種々の形状の低空隙率部を形成することができる。
【００３２】
コンデンサ１において、上記多孔金属基材６上には、誘電体層８が形成されている。
【００３３】
上記誘電体層を形成する材料は、絶縁性であれば特に限定されないが、好ましくは、ＡｌＯｘ（例えば、Ａｌ２Ｏ３）、ＳｉＯｘ（例えば、ＳｉＯ２）、ＡｌＴｉＯｘ、ＳｉＴｉＯｘ、ＨｆＯｘ、ＴａＯｘ、ＺｒＯｘ、ＨｆＳｉＯｘ、ＺｒＳｉＯｘ、ＴｉＺｒＯｘ、ＴｉＺｒＷＯｘ、ＴｉＯｘ、ＳｒＴｉＯｘ、ＰｂＴｉＯｘ、ＢａＴｉＯｘ、ＢａＳｒＴｉＯｘ、ＢａＣａＴｉＯｘ、ＳｉＡｌＯｘ等の金属酸化物；ＡｌＮｘ、ＳｉＮｘ、ＡｌＳｃＮｘ等の金属窒化物；またはＡｌＯｘＮｙ、ＳｉＯｘＮｙ、ＨｆＳｉＯｘＮｙ、ＳｉＣｘＯｙＮｚ等の金属酸窒化物が挙げられ、ＡｌＯｘ、ＳｉＯｘ、ＳｉＯｘＮｙ、ＨｆＳｉＯｘが好ましい。なお、上記の式は、単に材料の構成を表現するものであり、組成を限定するものではない。即ち、ＯおよびＮに付されたｘ、ｙおよびｚは任意の値であってもよく、金属元素を含む各元素の存在比率は任意である。
【００３４】
誘電体層の厚みは、特に限定されないが、例えば５〜１００ｎｍが好ましく、１０〜５０ｎｍがより好ましい。誘電体層の厚みを５ｎｍ以上とすることにより、絶縁性を高めることができ、漏れ電流を小さくすることが可能になる。また、誘電体層の厚みを１００ｎｍ以下とすることにより、より大きな静電容量を得ることが可能になる。
【００３５】
誘電体層は、原子層体積（ＡＬＤ：Atomic Layer Deposition）法により形成することができる。ＡＬＤ法を用いることにより、厚みが薄く漏れ電流が小さい高絶縁性の誘電体層を形成することができるので、コンデンサの容量をより大きくすることが可能になる。
【００３６】
コンデンサ１において、上記誘電体層８上には、上部電極１０が形成されている。
【００３７】
上記上部電極を構成する材料は、導電性であれば特に限定されないが、Ｎｉ、Ｃｕ、Ａｌ、Ｗ、Ｔｉ、Ａｇ、Ａｕ、Ｐｔ、Ｚｎ、Ｓｎ、Ｐｂ、Ｆｅ、Ｃｒ、Ｍｏ、Ｒｕ、Ｐｄ、Ｔａおよびそれらの合金層、例えばＣｕＮｉ、ＡｕＮｉ、ＡｕＳｎ、ならびにＴｉＮ、ＴｉＡｌＮ、ＴｉＯＮ、ＴｉＡｌＯＮ、ＴａＮ等の窒化金属などが挙げられ、ＴｉＮ、ＴｉＯＮが好ましい。また、上部電極を構成する材料は、導電性高分子であってもよく、例えば、ＰＥＤＯＴ／ＰＳＳ（ポリ（３，４−エチレンジオキシチオフェン）／ポリスチレンスルホン酸）、ポリアニリン、ポリピロールなどが挙げられる。
【００３８】
上部電極の厚みは、特に限定されないが、例えば３ｎｍ以上が好ましく、１０ｎｍ以上がより好ましい。上部電極の厚みを３ｎｍ以上とすることにより、上部電極自体の抵抗を小さくすることができる。
【００３９】
上部電極は、ＡＬＤ法により形成することができる。ＡＬＤ法を用いることにより、コンデンサの容量をより大きくすることができる。別法として、誘電体層を被覆し、多孔金属基材の細孔を実質的に埋めることのできる、化学蒸着（ＣＶＤ：Chemical Vapor Deposition）法、めっき、バイアススパッタ、Ｓｏｌ−Ｇｅｌ、導電性高分子充填などの方法で、上部電極を形成してもよい。また、誘電体層上にＡＬＤ法で導電性膜を形成し、その上から他の手法により細孔を充填して上部電極を形成してもよい。
【００４０】
なお、上部電極を形成後、上部電極がコンデンサ電極としての十分な導電性を有していない場合には、スパッタ、蒸着、めっき等の方法で、上部電極の表面に追加でＡｌ、Ｃｕ、Ｎｉ等からなる引き出し電極層を形成してもよい。
【００４１】
本発明の一の態様において、図２（ｂ）に示されるように、上部電極１０は、上部電極を構成する導電性物質が、多孔金属基材６の細孔を埋めるように形成されていてもよい。この態様において、上部電極１０は、下記する配線電極を兼ねていてもよい。なお、多孔金属基材の細孔は、導電性物質により実質的に完全に充填されている必要はなく、細孔の５０％以上、好ましくは７０％以上、より好ましくは９０％以上が充填されていればよい。上部電極の抵抗を小さくできるという観点から、実質的に完全に充填されていることがさらに好ましい。
【００４２】
コンデンサ１において、上部電極１０上には、配線電極１２が形成されている。
【００４３】
配線電極を構成する材料は、特に限定されないが、例えば、Ｃｕ、Ｎｉ、Ｓｎ、Ａｌ、Ａｇ、Ａｕ等が挙げられる。配線電極の形成方法は、特に限定されず、例えばＣＶＤ法、めっき、スパッタ等を用いることができる。
【００４４】
コンデンサ１において、これら誘電体層８、上部電極１０、および配線電極１２が形成された多孔金属基材は、保護層１４により保護されている。
【００４５】
好ましくは、保護層１４は、端子電極との接続部分を除いて、上記多孔金属基材全体を覆うように形成される。保護層により、コンデンサの耐湿性、絶縁性、機械的強度をより高めることができる。
【００４６】
保護層を構成する材料は、絶縁性であれば特に限定されず、例えば、上記誘電体層を形成する材料と同じもの、好ましくはＳｉＮｘ、ＳｉＯｘ、ＡｌＴｉＯｘ、ＡｌＯｘ、より好ましくはＳｉＯｘ、またはポリエポキシ、ポリイミドなどの樹脂コート、ガラスコートなどを用いることができる。
【００４７】
保護層の厚みは、所望の機能、例えば耐湿性または絶縁性を発揮し得る厚みであれば特に限定されないが、例えば、０．５μｍ〜５０μｍ、好ましくは１μｍ〜２０μｍであることが好ましい。
【００４８】
保護層の形成方法は、特に限定されず、例えばＣＶＤ法、めっき、スパッタ、スプレー、スクリーン印刷、ディスペンサ、樹脂フィルムのラミネート等、その材料に応じて適宜選択することができる。
【００４９】
コンデンサ１は、側面に一対の対向する第１端子電極１６および第２端子電極１８を有する。
【００５０】
第１端子電極１６は、多孔金属基材６に電気的に接続され、第２端子電極１８は、上部電極１０に電気的に接続され、第１端子電極と第２端子電極は、コンデンサ内において電気的に絶縁するように設置される。
【００５１】
第１端子電極および第２端子電極（以下、まとめて「端子電極」ともいう）を構成する材料は、導電性であれば特に限定されず、例えば、Ｃｕ、Ｎｉ、Ｓｎ、Ａｕ、Ａｇ、Ｐｂ等の金属、およびそれらの合金等を用いることができる。
【００５２】
端子電極の厚みは、特に限定されないが、１〜５０μｍであり、好ましくは１〜２０μｍであってもよい。
【００５３】
端子電極の形成方法は、特に限定されず、例えば、めっきにより形成してもよく、または、導電性ペーストを塗布して焼き付けて形成してもよい。
【００５４】
このようなコンデンサは、多孔金属基材が、機械的強度の高い低空隙率部を有することにより、例えば、ガラスエポキシ基板、セラミック基板、樹脂基板等の基板への実装の際に加えられる応力、特にたわみ応力に対する高い耐久性を有する。また、誘電体層を形成した後の製造工程においても、低空隙率部が高い機械的強度を有することから、製造時における多孔金属基材の変形を抑制することができる。
【００５５】
また、上記したようなＡＬＤ法は、高い絶縁性を有する薄膜の形成を可能にするが、得られた誘電体膜は、多孔金属基材との界面強度（または付着性）が弱く、応力により剥離、デラミネーションおよびクラックを生じやすい。本発明のコンデンサは機械的強度が高いので、素子の変形による誘電体膜の剥離、デラミネーションおよびクラックの発生を抑制することができる。
【００５６】
このように機械的強度が向上することにより、より低背なコンデンサとすることが可能になる。例えば、本発明のコンデンサは、厚みに対する長さの比を、３以上、好ましくは４以上とすることが可能になる。
【００５７】
上記した本実施形態のコンデンサ１は、下記の製造プロセスにより、製造することができる。なお、下記において、図３−１、図３−２および図３−３は、まとめて図３という。
【００５８】
図３（ａ）に示されるように、まず、多孔金属基材６を準備する。上記したように、多孔金属基材は、エッチング、焼結、脱合金化法など、当該分野でよく知られた方法により作製することができる。また、多孔金属基材は、市販の多孔金属基材を用いてもよい。
【００５９】
次に、図３（ｂ）に示されるように、多孔金属基材６に低空隙率部４を形成する。低空隙率部は、１つの多孔金属基材に、所望のコンデンサの大きさに応じた間隔で複数形成される。即ち、この多孔金属基材からは、複数の素子が形成される。低空隙率部は、上記したように、例えば金型等によるプレスに、ＣＯ２レーザー、ＹＡＧレーザー、エキシマレーザー、およびフェムト秒レーザー、ピコ秒レーザーおよびナノ秒レーザー等の全固体パルスレーザーにより形成することができる。
【００６０】
次に、図３（ｃ）に示されるように、破線２０に沿って、多孔金属基材を低空隙率部において（好ましくは、略中央部にて）切断する。ただし、この時点では、多孔金属基材を素子単位に完全には切断せず、一方の側面が隣接する素子と結合した状態を維持する。
【００６１】
多孔金属基材の切断方法は、特に限定されないが、例えばレーザーによる切断、金型による抜き加工、ダイサー、超硬刃、スリッター、ピナクル刃でのカットなどの単独および組み合わせ等により切断することができる。
【００６２】
本発明のコンデンサの製造においては、上記のように、多孔金属基材を切断する工程を含む。一般的に、多孔部位の存在は、この切断の際にバリおよび／または切断面の切断方向への延伸・変形など、ダレの発生の原因となる。しかしながら、本発明のコンデンサの製造方法では、切断部が低空隙率部であることから、このようなバリの発生を抑制することが可能になる。
【００６３】
次に、図３（ｄ）に示されるように、多孔金属基材６の表面上に（図示した例では、多孔金属基板の露出面全体に）、誘電体層８を形成する。誘電体層は、上記したように、ＡＬＤ法により形成される。
【００６４】
次に、図３（ｅ）に示されるように、誘電体層８を形成した多孔金属基材の一部、具体的には後に第１端子電極１６を形成する箇所に、マスク２２を形成する。
【００６５】
マスクを構成する材料は、特に限定されず、例えばエポキシ樹脂、ポリイミド樹脂、シリコーン樹脂などが挙げられる。
【００６６】
マスクの形成方法は、特に限定されず、例えばスクリーン印刷、ディスペンサ、ディップ、インクジェット、スプレーなどが挙げられる。
【００６７】
次に、図３（ｆ）に示されるように、誘電体層８上に上部電極１０を形成する。図示した例では、図２（ｂ）に例示したように、素子全体を覆うように上部電極となる導電性物質層を形成しており、上部電極は配線電極を兼ねている。
【００６８】
上部電極は、ＡＬＤ法、ＣＶＤ法、めっき、バイアススパッタ、Ｓｏｌ−Ｇｅｌ、導電性高分子充填などの方法で形成することができる。また、これらの方法は、組み合わせて用いることができる。例えば、誘電体層上にＡＬＤ法で導電性膜を形成し、その上から他の方法により細孔を充填して上部電極を形成してもよい。
【００６９】
次に、図３（ｇ）に示されるように、多孔金属基材を、マスクを形成した低空隙率部において（好ましくは略中央部にて）切断し、各素子単位に分割する。切断方法は、上記図３（ｃ）における切断と同様の方法を用いることができる。
【００７０】
次に、図３（ｈ）に示されるように、マスクを除去する。マスクの除去は、マスクを構成する材料等に応じて適切な方法で行うことができ、例えば洗浄または熱処理により除去することができる。
【００７１】
次に、図３（ｉ）に示されるように、保護層１４を、素子全体を覆うように形成する。上記したように保護層は、例えばＣＶＤ法、めっき、スパッタ、スプレー、印刷などにより形成することができる。
【００７２】
次に、図３（ｊ）に示されるように、保護層の一部、具体的には端子電極を形成する箇所をエッチングし、多孔金属基材６（図において左側面）および上部電極１０（図において右側面）を露出させる。
【００７３】
最後に、図３（ｋ）に示されるように、第１端子電極１６および第２端子電極１８を形成する。第１端子電極１６は、多孔金属基材６と電気的に接続し、上部電極１０と電気的に離隔するように形成される。第２端子電極１８は、上部電極１０と電気的に接続し、多孔金属基材６と電気的に離隔するように形成される。端子電極は、上記したように、めっきにより形成してもよく、また、導電性ペーストを塗布して焼き付ける、または硬化させることにより形成してもよい。
【００７４】
保護層および端子電極の形成については、別法として、図３（ｌ）に示されるように、先に第１端子電極および第２端子電極を形成し、次いで、図３（ｍ）に示されるように、保護膜を、第１端子電極および第２端子電極が露出するように形成してもよい。
【００７５】
以上、本発明のコンデンサおよびその製造方法を、上記実施形態のコンデンサ１について説明したが、本発明はこれに限定されるものではなく、種々の改変が可能である。
【００７６】
本発明の好ましい態様において、第１端子電極および第２端子電極は、多孔金属基材の低空隙率部が存在する対向する一対の側面に位置し、それぞれ、多孔金属基材の側面から上下面の低空隙率部上まで延在するように形成されている。具体的には、図４に示されるように（図４おいては代表的に第２端子電極１８を示す）、第１および／または第２端子電極、より好ましくはすべての端子電極は、それらの全体が低空隙率部４上に位置するように形成される。端子電極は他の部位よりも外側に突出している場合が多く、特に端子電極の先端部には、コンデンサの実装時および作製時にかかる応力が集中しやすい。従って、端子電極の直下を機械的強度が高い低空隙率部とすることにより、コンデンサ全体の機械的強度をより高くすることができる。
【００７７】
本発明のさらに別の態様において、図５に示されるように、図３（ｈ）で切断された素子を複数個、例えば３つ重ねて積層体とし、その後、この積層体を図３（ｉ）〜（ｋ）の工程に付して、保護層および端子電極を形成してもよい。このような構成とすることにより、コンデンサの機械的強度および容量をより高めることができる。
【００７８】
本発明のさらに別の態様において、本発明のコンデンサは、多孔金属基材の対向する一対の側面部に存在する低空隙率部（以下、「側面低空隙率部」ともいう）の間に形成されている別の低空隙率部（以下、単に「別の低空隙率部」ともいう）を有していてもよい。
【００７９】
上記別の低空隙率部は、図６（ａ）および（ｂ）に示されるように、側面低空隙率部を連結するように形成されていてもよい。この連結部分である別の低空隙率部２４は、多孔金属基材の厚み方向のいずれの位置にあってもよく、例えば、多孔金属基材の厚み方向の中心付近に位置してもよく（図６（ａ））、多孔金属基材の上面または下面に接するように位置してもよい（図６（ｂ））。
【００８０】
また、上記別の低空隙率部は、図７に示されるように、多孔金属基材の対向する一対の側面部に存在する低空隙率部とは離隔し、多孔金属基材の上面から下面に亘って形成されていてもよい。この柱状の別の低空隙率部２６は、多孔金属基材のいずれかの箇所に位置してもよいが、好ましくは図示したように中央部に位置する。
【００８１】
また、上記別の低空隙率部は、多孔金属基材の高空隙率部に完全に覆われていてもよく、換言すれば、高空隙率部に埋設されるように位置してもよい。
【００８２】
上記別の低空隙率部は、１つのみ存在してもよく、または２つ以上存在していてもよい。
【００８３】
本発明の別の態様において、図８（ａ）に示されるように、第１端子電極および第２端子電極は、素子の側面に存在せず、上面のみに存在してもよい。また、図８（ｂ）に示されるように、上面および下面の両方に存在してもよい。
【００８４】
本発明のさらに別の態様において、図９（ａ）に示すように、多孔金属基材の対向する一対の側面部に存在する低空隙率部４とは別に、少なくとも１つの低空隙率部２８が多孔金属基材の上面部の一部に形成され、上面部に形成された低空隙率部２８上に、端子電極を形成してもよい。図示した例では、第２端子電極１８のみが低空隙率部２８上に位置するが、第１端子電極１６の下方にのみ低空隙率部を形成してもよく、または第１端子電極１６および第２端子電極１８両方の下方に低空隙率部を形成してもよい。このような構成とすることにより、端子間の距離を短くすることができるので、等価直列抵抗の値を低減することが可能になる。
【００８５】
この態様において、好ましくは、第１端子電極および第２端子電極の少なくとも１つは、端子電極全体が低空隙率部上に存在するように形成される。端子電極全体を、低空隙率部上に形成することにより、応力が集中しやすい端子電極の周囲の機械的強度が高くなるので、コンデンサ全体の機械的強度を高めることができる。
【００８６】
また、図９（ａ）では、第１端子電極および第２端子電極は一対であるが、図９（ｂ）に示されるように、２対の第１端子電極および第２端子電極を形成してもよい。このような形状とすることにより、より等価直列抵抗の値を低減することができる。
【００８７】
図９（ａ）に示すような態様のコンデンサは、例えば、図１０に示すように形成することができる。
【００８８】
まず、図１０（ａ）に示されるように、多孔金属基材の所定の位置に低空隙率部４を形成する。
【００８９】
次に、図１０（ｂ）に示されるように、多孔金属基材上に誘電体層８を形成する。
【００９０】
次に、図１０（ｃ）に示されるように、第１端子電極が形成される箇所にマスク２２を施し、次いで、上部電極１０を形成する。
【００９１】
次に、図１０（ｄ）に示すように、破線２０に沿って低空隙率部において切断し、マスクを除去する。
【００９２】
次に、図１０（ｅ）に示すように、第１端子電極１６および第２端子電極１８を形成し、最後に保護膜１４を形成する。
【００９３】
なお、図１〜１０は、断面図であり、長さ（紙面左右方向）および厚さ（紙面上下方向）を例示的に示すものであるが、図示した例に限定されない。低空隙率部、端子電極、配線電極などは、コンデンサの幅方向（紙面に垂直な方向）に所定の長さを有しており、これらはコンデンサの幅全体にわたって存在してもよく、一部のみに存在していてもよい。
【実施例】
【００９４】
実施例１
多孔金属基材として厚み１１０μｍ、拡面率約４００倍の市販のアルミ電解コンデンサ用アルミニウムエッチング箔を準備した（図３（ａ））。このアルミニウムエッチング箔を、縦１．０ｍｍ×横０．５ｍｍの間隔で、約１００μｍの幅で箔の上下からプレスして、低空隙率部を形成した（図３（ｂ））。【００９５】
上記のように形成した低空隙率部の内、コンデンサの一方の側面となる部分をレーザーにより切断した（図３（ｃ））。切断後、ＡＬＤ法により、多孔金属基材上に、厚さ３０ｎｍのＡｌＯｘ（ｘは、１．２以上）の膜を成膜し、誘電体層を形成した（図３（ｄ））。【００９６】
次に、上記で切断しなかった低空隙率部の上部および下部にマスクを施し（図３（ｅ））、ＡＬＤ法により、上部電極となるＴｉＮの膜を、上記で形成した誘電体層上に形成し、次いで、めっき法により、細孔内部および多孔箔表面にＮｉ膜を形成し、配線電極を形成した（図３（ｆ））。【００９７】
次に、マスクで被覆されている低空隙率部をカットした（図３（ｇ））。次いで、４００〜６００℃で熱処理し、マスクを除去した（図３（ｈ））。【００９８】
次に、ＣＶＤ法によりＳｉＯ２の保護層を、チップ全面が平均１μｍの厚みで覆われるように形成した（図３（ｉ））。次いで、素子の両端の保護層を、フッ素系ガスにてエッチングし（図３（ｊ））、そこに、厚み５μｍのＮｉをめっき形成し、その上にＳｎを３μｍめっき形成し端子電極を形成し（図３（ｋ））、図１に示すようなチップ形状のコンデンサを作製した。【００９９】
上記のように作製したコンデンサについて、空隙率を次のようにして測定した。【０１００】
コンデンサの高空隙率部および低空隙率部の略中央部をＦＩＢによるマイクロサンプリング加工法を用いて、薄片試料厚みが約５０ｎｍとなるように薄片化した分析試料を準備した。なお、ＦＩＢ加工時に形成された試料表面のダメージ層は、Ａｒイオンミリングによって除去した。分析試料の加工には、ＦＩＢには、ＳＭＩ ３０５０ＳＥ（セイコーインスツル社製）を、Ａｒイオンミリングには、ＰＩＰＳ  ｍｏｄｅｌ６９１（Ｇａｔａｎ社製）を用いた。【０１０１】
試料の５μｍ×５μｍの範囲を走査型透過電子顕微鏡（ＳＴＥＭ）にて観察した。ＳＴＥＭはＪＥＭ−２２００ＦＳ（ＪＥＯＬ製）を用いた（加速電圧＝２００ｋＶ）。観察領域の画像解析を行い、空隙率を求めた。結果は、高空隙率部の空隙率が６０％であり、低空隙率部の空隙率が１０％であった。【０１０２】
実施例２
多孔金属基材として厚み１１０μｍ、拡面率約４００倍の市販のアルミ電解コンデンサ用アルミニウムエッチング箔を準備し、このアルミニウムエッチング箔に、ＹＶＯ４レーザー（レーザー出力：１０Ｗ、加工速度：１００ｍｍ／秒）を照射して孔を潰すことにより、低空隙率部を形成したこと以外は、実施例１と同様にして、実施例２のコンデンサを作製した。【０１０３】
実施例１と同様に画像解析により空隙率を求めた結果、高空隙率部の空隙率が６０％であり、低空隙率部の空隙率が２０％であった。
【産業上の利用可能性】
【０１０４】
本発明のコンデンサは、機械的強度が高いので、種々の電子機器に好適に用いられる。
【符号の説明】
【０１０５】
１…コンデンサ
２…高空隙率部
４…低空隙率部
６…多孔金属基材
８…誘電体層
１０…上部電極
１２…配線電極
１４…保護膜
１６…第１端子電極
１８…第２端子電極
２０…切断箇所
２２…マスク
２４…低空隙率部
２６…低空隙率部
２８…低空隙率部
【図１】
2015118901.tif 000003
【図２】
2015118901.tif 000004
【図３−１】
2015118901.tif 000005
【図３−２】
2015118901.tif 000006
【図３−３】
2015118901.tif 000007
【図４】
2015118901.tif 000008
【図５】
2015118901.tif 000009
【図６】
2015118901.tif 000010
【図７】
2015118901.tif 000011
【図８】
2015118901.tif 000012
【図９】
2015118901.tif 000013
【図１０】
2015118901.tif 000014
【国際調査報告】
2015118901.tif 000015
2015118901.tif 000016
2015118901.tif 000017
2015118901.tif 000018